(57)【要約】【課題】ガムテープのコーティング面にはじかれてることがなく、かつ、水で濡れた面であっても筆記可能であって、筆記対象物にインキが強く密着性し、強く指で擦っても取れることがないマーキングペン用油性インキを提供することを目的とする。【解決手段】染料、炭素数６〜１０のイソパラフィン炭化水素及び／又はアルキルシクロヘキサンからなる有機溶剤、前記有機溶剤に可溶な樹脂、酸化ワックスを配合してなるマーキングペン用油性インキ。【特許請求の範囲】
【請求項１】
染料、炭素数６〜１０のイソパラフィン炭化水素及び／又はアルキルシクロヘキサンからなる有機溶剤、前記有機溶剤に可溶な樹脂、酸化ワックスを配合してなるマーキングペン用油性インキ。
【発明の詳細な説明】
【０００１】
【発明の属する技術分野】
本発明はガムテープに筆記でき、かつ、水で濡れた面にも筆記できるマーキングペン用油性インキに関するものである。
【０００２】
【従来の技術】
荷物の梱包や段ボール箱の封印に用いられるガムテープは、粘着剤が塗布してある面と反対の面にシリコーンコーティングがされており、通常の油性マーカーではインキがはじかれてしまって筆記できなかった。
また、主溶剤にアルコールやキシレンを採用した従来の油性マーカーは、水で濡れた発泡スチロールなどの表面に筆記すると、水分を吸収し、すぐに筆記不可能となる欠点があった。
前記欠点を解決すべく発明された油性インキとして、特開昭６０−１３８６５、特開昭６１−２１１６９が開示されているが、インキの密着性が弱く、強く指で擦ると取れてしまう欠点があった。特に、ポリエチレンやポリプロピレンを素材とした物体に筆記した場合、密着性が極めて悪く、すぐに取れてしまう欠点があった。
【０００３】
【特許文献１】
特開昭６０−１３８６５号公報
【特許文献２】
特開昭６１−２１１６９号公報
【０００４】
【発明が解決しようとする課題】
本発明は上記問題点を解決すべくなされたものであって、ガムテープのコーティング面にはじかれてることがなく、かつ、水で濡れた面であっても筆記可能であって、筆記対象物にインキが強く密着性し、強く指で擦っても取れることがないマーキングペン用油性インキを提供することを目的としている。
【０００５】
【課題を解決するための手段】
前記課題を解決する為に、染料、炭素数６〜１０のイソパラフィン炭化水素及び／又はアルキルシクロヘキサンからなる有機溶剤、前記有機溶剤に可溶な樹脂、酸化ワックスを配合してなるマーキングペン用油性インキを提供する。
【０００６】
以下、本発明を詳細に説明する。
本発明では着色剤として染料を用い、油性マーキングペン用染料として一般に市販されているモノアゾ、ジスアゾ、金属錯塩型モノアゾ、アントラキノン、フタロシアニン、トリアリルメタン等の油溶性染料を用いることができ、また、酸性染料の親水基をカチオン活性剤・樹脂塩基・アミン・塩基性染料等の疎水基で置換した造塩タイプ油溶性染料、直接染料の親水基をカチオン活性剤・樹脂塩基・アミン・塩基性染料等の疎水基で置換した造塩タイプ油溶性染料、塩基性染料の親水基をアニオン活性剤・樹脂酸・酸性染料・直接染料等の疎水基で置換した造塩タイプ油溶性染料も使用することができる。油溶性染料はインキ全量に対して、０．１〜５０重量％を用いることができ、１〜１５重量％が特に好ましい。
【０００７】
有機溶剤は、炭素数６〜１０のイソパラフィン炭化水素、アルキルシクロヘキサンの中から選択できる。
炭素数６〜１０のイソパラフィン炭化水素とは、具体的には、イソヘキサン、イソヘプタン、イソオクタン、イソノナン、イソデカンを指し、また、アルキルシクロヘキサンとは、具体的には、メチルシクロヘキサン、エチルシクロヘキサン、プロピルシクロヘキサン等を指す。
本発明では、前記溶剤のなどから任意に選択することができ、単独溶剤又は２種類以上の混合溶剤を用いることができるが、その中でも、イソヘプタン、イソオクタン、イソノナンが最も好ましく用いられる。
有機溶剤はインキ全量に対して、４０〜９９重量％を用いることができ、５０〜９５重量％が特に好ましい。
【０００８】
樹脂は、前記溶剤に可溶な樹脂を用い、ロジン樹脂、エステル樹脂、セルロース樹脂、アルデヒド樹脂、フェノール樹脂、ケトン樹脂等を用いることができるが、特に、シクロヘキサノン系アルデヒド樹脂、ケトンホルムアルデヒド樹脂、アルキルフェノール樹脂が好ましく用いられる。
樹脂はインキ全量に対して、０．１〜５０重量％を用いることができ、１〜４０重量％が特に好ましい。
【０００９】
また、本発明には酸化ワックスを必須構成要素とする。
酸化ワックスは、酸化パラフィンワックス、酸化マイクロクリスタリンワックス、酸化ペトロラタムワックス、酸化ポリエチレンワックス、酸化サゾールワックス等を用いることができる。これらは、パラフィンワックス、マイクロクリスタリンワックス、ペトロラタムワックス、ポリエチレンワックス等の炭化水素系ワックスを空気酸化して製造され、アルコール、酸、エステル、ケトンの混合物として存在しているものであって、例えば、ネオワックスＥ，Ｅ−２０（以上ヤスハラケミカル社製）、ペトロライトＣ−７５００，Ｃ−８５００，Ｃ−９５００，ペトロナウバＣ，カーディス３６，３１４，３１９，３２０，３７０（以上東洋ペトロライト社製）、Ｆ−Ｔ合成ワックスＢ−１２０，Ｃ−２０，Ｃ−６０Ｃ−４６０，Ｅ−３０２，Ｅ−３２１，Ｅ−４２１Ｒ，Ｈ１１１ＥＭ，Ｊ３２４ＡＭ，Ｊ３２４ＳＴ，ポリエチレンワックスＡＸ９５９，ＡＸ１５３９，ＡＶ１５５０，ＡＶ１５５１，ＡＷ１０５０，ＰＥ２０（以上加藤洋行社製）、ＯＸ−１７４９，ＯＸ−０４５０，ＯＸ−０６５０Ｂ，ＯＸ−０１５３，ＯＸ−２６１ＢＮ，ＮＰＳ−９２１０，ＮＰＳ−９０３５，ＮＰＳ−８０７０，ＮＰＳ−Ｌ−７０，ＯＸ−２１５１，ＯＸ−２２５１，ＯＸ−１２０（以上日本精蝋社製）等を使用することができる。
本発明の酸化ワックスは融点３０℃以上１００℃以下のものが好ましく用いられる。融点が３０℃より小さいものはインキの皮膜形成力が弱く、筆記線の密着性が劣り、融点が１００℃より大きいものは溶剤に対する溶解力が弱く析出する可能性があるからである。その中でも３５℃〜７５℃の融点のものが特に好ましく用いられる。
また、前記酸化ワックスは、インキ全量に対して０．０１重量％〜１０重量％を用いることができ、０．１重量％〜５重量％の範囲が特に好ましい結果を示す。
【００１０】
また、本発明では、一般の油性マーキンペン用インキに用いられる防腐剤、防かび剤、アミン類・リン酸エステル・脂肪酸等の染料溶解助剤、ベンジルアルコール等の浸透剤などの添加剤を更に配合することもできる。
【００１１】
【実施例】
以下、本発明を実施例をもって説明する。
（実施例１）
Ｃ．Ｉ．　ＳＯＬＶＥＮＴ　ＲＥＤ　４９　　　　　　　３．０重量％
イソオクタン　　　　　　　　　　　　　　　　　　　６４．０重量％
オクチルフェノール樹脂　　　　　　　　　　　　　　３０．０重量％
融点４５℃の酸化パラフィンワックス　　　　　　　　　３．０重量％
以上の物質を混合し、赤色インキを得た。
【００１２】
（実施例２）
Ｃ．Ｉ．　ＳＯＬＶＥＮＴ　ＹＥＬＬＯＷ　３３　　　　２．０重量％
イソノナン　　　　　　　　　　　　　　　　　　　　６２．０重量％
アルキルフェノール樹脂　　　　　　　　　　　　　　３５．０重量％
融点３５℃の酸化ペトロラタムワックス　　　　　　　　１．０重量％
以上の物質を混合し、黄色インキを得た。
【００１３】
（実施例３）
Ｃ．Ｉ．　ＳＯＬＶＥＮＴ　ＢＬＡＣＫ　５０　　　　　８．０重量％
エチルシクロヘキサン　　　　　　　　　　　　　　　６３．０重量％
アルキルフェノール樹脂　　　　　　　　　　　　　　２３．０重量％
融点７５℃の酸化マイクロクリスタリンワックス　　　　２．０重量％
オレイン酸　　　　　　　　　　　　　　　　　　　　　４．０重量％
以上の物質を混合し、黒色インキを得た。
【００１４】
繊維ペン芯とインキ吸収体を備えた本体とキャップとからなるマーキングペンに前記実施例、及び、比較例１として特開昭６０−１３８６５の実施例１を充填し、筆記試験を行なった。
▲１▼密着性：ガムテープのコーティング面に筆記し、強く指で擦った。
◎：全く筆記線が取れなかった。
×：一部の筆記線が取れた。
▲２▼筆記性：水で濡れた発泡スチロールに筆記し、筆記性を調べた。
◎：全く問題なく筆記できた。
×：十分な筆記線を得ることができなかった。
以下、試験結果を表にする。
【００１５】
2004099819.tif 000002
【００１６】
【効果】
以上、特定の物質を選択的に配合したことにより、ガムテープのコーティング面にインキがはじかれてることがなくクリアに筆記でき、かつ、水で濡れた面であっても全く問題なく筆記可能であって、筆記対象物にインキが強く密着性し、強く指で擦っても取れることがないマーキングペン用油性インキを得ることができた。